УЛУЧШЕНИЯ, ОТНОСЯЩИЕСЯ К ПОЛИУРЕТАНАМ

1. Способ получения пенополиуретана, включающий объединение при изоцианатном индексе не более 120:
(a) полиольного компонента (многоатомного спирта), содержащего на сто массовых частей: (i) от 10 до 70 массовых частей первого многоатомного спирта, имеющего среднечисловую молекулярную массу в диапазоне от 2000 до 12000 Дальтон и функциональность в диапазоне от 2 до 6; и (ii) от 90 до 30 массовых частей второго многоатомного спирта, имеющего среднечисловую молекулярную массу в диапазоне от 300 до 1500 Дальтон, функциональность в диапазоне от 2 до 6, и гидроксильное число в диапазоне от 100 до 600 мг KOH/г;
(b) аминового катализатора, включающего:
(i) от 0,2 до 0,6 частей на сто массовых частей полиольного компонента (pphp) триэтилендиамина или его формы с замедленным действием, и необязательно от 0,05 до 0,20 pphp бис(диметиламиноэтил)эфира или его формы с замедленным действием; или
(ii) одного или более третичных аминов или их форм с замедленным действием, имеющих активность каталитического гелеобразования и/или активность вспенивания, эквивалентную (i); и
(c) пенообразующих реагентов, содержащих ароматический полиизоцианат,
с получением пенополиуретана.
2. Способ по п. 1, в котором количество триэтилендиамина и/или формы триэтилендиамина замедленного действия в (i) составляет по меньшей мере 0,22 pphp.
3. Способ по любому из предшествующих пунктов, в котором количество триэтилендиамина и/или формы триэтилендиамина замедленного действия в (i) составляет не более 0,4 pphp.
4. Способ по любому из предшествующих пунктов, в котором количество бис(диметиламиноэтил)эфира и/или формы бис(диметиламиноэтил)эфира замедленного действия в (i) составляет по меньшей мере 0,10 pphp.
5. Способ по любому из предшествующих пунктов, в котором количество бис(диметиламиноэтил)эфира и/или формы бис(диметиламиноэтил)эфира замедленного действия в (i) составляет не более 0,14 pphp.
6. Способ по любому из предшествующих пунктов, в котором аминовый катализатор состоит из N,N-диметиламиноэтанола или его формы замедленного действия в количестве от 0,75 до 2,25 частей на сотню массовых частей компонента многоатомного спирта (pphp), и необязательно бис(диметиламиноэтил)эфира или его формы замедленного действия в количестве от 0,05 до 0,20 pphp.
7. Способ по любому из предшествующих пунктов, в котором полное время подъема не превышает 250 с.
8. Процесс по любому из предшествующих пунктов, в котором первый многоатомный спирт представляет собой полимерный многоатомный спирт, имеющий устойчиво диспергированный в нем твердый полимер.
9. Способ по любому из предшествующих пунктов, в котором полиольный компонент содержит, на сто массовых частей:
(i) от 30 до 70 массовых частей первого многоатомного спирта, имеющего среднечисловую молекулярную массу в диапазоне от 2500 до 4000 Дальтон и функциональность в диапазоне от 2,5 до 4; и (ii) от 70 до 30 массовых частей второго многоатомного спирта, имеющего среднечисловую молекулярную массу в диапазоне от 300 до 1100 Дальтон, функциональность в диапазоне от 2,5 до 4, и гидроксильное число в диапазоне от 150 до 300 мг KOH/г.
10. Пена, получаемая способом по любому из предшествующих пунктов
11. Пена или способ по любому из предшествующих пунктов, в котором пена представляет собой вязкоупругую пену.
12. Пена или способ по любому из предшествующих пунктов, в котором пена имеет упругость (измеренную в соответствии со стандартом ASTM D3574 - Тест H) в диапазоне от 5 до 15%.
13. Пена или способ по любому из предшествующих пунктов, в котором пена имеет время восстановления до 4,5 с (с) (измеренное в соответствии со стандартом ASTM D3574 - Тест M) в диапазоне от 5 до 25.
14. Применение аминового катализатора включающего:
(i) комбинацию от 0,2 до 0,6 частей на сто массовых частей полиольного компонента(pphp) триэтилендиамина или его формы с замедленным действием в диапазоне, и необязательно бис(диметиламиноэтил)эфира или его формы с замедленным действием в диапазоне от 0,05 до 0,20 pphp; или
(ii) один или более третичных аминов или их форм с замедленным действием, имеющих активность каталитического гелеобразования и/или активность вспенивания, эквивалентную (i);
в способе получения пенополиуретана, включающего объединение при изоцианатном индексе, составляющем не более 120:
(a) полиольного компонента (многоатомного спирта), содержащего на сто массовых частей: (i) от 10 до 70 массовых частей первого многоатомного спирта, имеющего среднечисловую молекулярную массу в диапазоне от 2000 до 12000 Дальтон и функциональность в диапазоне от 2 до 6; и (ii) от 90 до 30 массовых частей второго многоатомного спирта, имеющего среднечисловую молекулярную массу в диапазоне от 300 до 1500 Дальтон, функциональность в диапазоне от 2 до 6, и гидроксильное число в диапазоне от 100 до 600 мг KOH/г;
(b) аминового катализатора; и
(c) пенообразующих реагентов, содержащих ароматический полиизоцианат,
для получения пенополиуретана,
с целью противодействия образованию ароматического диамина в пенополиуретане и/или сокращения полного времени подъема.